(57)【特許請求の範囲】
【請求項１】
基材と、該基材の配設面上に液体を通す流路部を備えており、
該流路部は、
複数の繊維状の親水性材料と、該親水性材料同士を連結する親水性のポリマーからなるバインダと、を備えており、
該流路部の親水性の表面が露出する状態で、親水性の官能基を有する不透水性膜によって覆われた前記基材の配設面に接するように設けられている
ことを特徴とする機能性材料。
【請求項２】
前記複数の繊維状の親水性材料は、
前記流路部の流路方向に沿って配置されている
ことを特徴とする請求項１記載の機能性材料。
【請求項３】
前記親水性材料は、
その全面または一部に、前記バインダの層が形成されたものである
ことを特徴とする請求項１または２記載の機能性材料。
【請求項４】
前記親水性材料が、カットファイバである
ことを特徴とする請求項１、２または３記載の機能性材料。
【請求項５】
基材の配設面上に液体を通す流路部を形成する方法であって、
前記基材の配設面が親水性の官能基を有する不透水性膜によって覆われており、
前記流路部を、
繊維状の親水性材料と、該親水性材料同士を連結する親水性のポリマーからなるバインダと、両者を分散させる液体と、を含む混合流体を前記基材の配設面を覆った親水性の不透水性膜上にスクリーン印刷技術を用いて塗布して形成する
ことを特徴とする機能性材料の製造方法。
【請求項６】
前記親水性材料が、カットファイバである
ことを特徴とする請求項５記載の機能性材料の製造方法。
【請求項７】
前記液体が、水である
ことを特徴とする請求項５または６記載の機能性材料の製造方法。
【発明の詳細な説明】
【技術分野】
【０００１】
本発明は、機能性材料および機能性材料の製造方法に関する。さらに詳しくは、医学や、生化学、薬学、化学、環境などの分野における分析に広く利用される機能性材料、機能性材料の製造方法に関する。
【背景技術】
【０００２】
近年の医療の進歩による平均寿命の延びには目を見張るものがある。しかし、同時に長寿命化に応じて高齢化が進むという側面も生じている。人間の寿命を考える場合、平均寿命が単に延びるということを単純に良しとするのではなく、健康で過ごせる期間をいかに延ばすかという点において、健康増進と疾患の早期発見による早期治療が重要となってきている。
【０００３】
また、分析技術の進歩により、人の血液や尿などの体液から得られる様々な情報に基づいて疾患の早期発見につながる診断が可能となってきている。しかし、診断に使用することができる体液の量（以下、試料という）には限界がある。とくに、高齢者や病気の患者等においては、試料採取の負担をできるだけ軽減する必要がある。このため、少ない試料量からできるだけの多くの情報（例えば、病気の早期発見や、病気の進行状況など）を得ることができる装置の開発が重要となってきている。
【０００４】
そこで、樹脂製の基板上に複数のマイクロチャンネル（微細流路）を形成したマイクロ流体チップを用いた装置が提案されている。この装置の基板上に設けられた各微細流路の先端部には、それぞれの病気の原因となる抗原に反応する抗体等を備えた検出部が設けられている。このため、かかる装置を用いれば、１回の分析で複数の病気の診断が可能となる。しかし、かかる装置では、流路内に試料を送液するのにポンプ等の駆動手段が必要であり、試料量もある程度必要となる上、装置も大型化するといった問題がある。
【０００５】
近年、ポンプを必要としないマイクロ流体チップが提案されており、その代表例が、微細流路を紙で形成した紙製マイクロ流体チップである。かかる紙製マイクロ流体チップは、紙が有する吸水性、つまり毛細管現象を利用した技術である。具体的には、紙製マイクロ流体チップの流路基端部に液体試料を供給すれば、自動的に試料が流路基端部から流路先端部の検出部まで移動する。このため、試料を送液するためのポンプを使わずに１回の分析で複数の病気の診断が可能となる。しかも、紙製マイクロ流体チップだけで病気の診断が可能になるという利点がある。
【０００６】
上記のごとき紙製の微細流路を形成する方法としては、ワックスプリンティング法を用いた方法や、フォトリソグラフィー法を用いた方法が提案されている。
【０００７】
ワックスプリンティング法は、図４に示すように、基材である紙の内部に疎水性のワックスによって形成された流路の流路壁によって紙製の微細流路を形成する技術である。
フォトリソグラフィー法は、図５に示すように、半導体製造に用いられる技術を応用したものであり、紙に感光性樹脂を浸漬させた後、所望の流路形状のマスクにより作製した露光する部分と露光しない部分の反応により、所望の形状の疎水壁を有する紙製の微細流路を形成する技術である。近年、かかる技術を用いて３次元の流路を形成したマイクロ流体チップが提案されている（例えば、特許文献１）。
【０００８】
特許文献１のマイクロ流体チップは、フォトリソグラフィー法を用いて処理した紙を複数枚積層させることによって、疎水壁を有する紙製の微細流路を３次元的に形成した多層構造を有するチップである。微細流路を３次元的に形成することによって、同じ大きさのチップに２次元の流路を形成した場合と比較して、より多くの流路を形成することができるので、一度により多くの分析が可能となる。
【先行技術文献】
【特許文献】
【０００９】
【特許文献１】特開２０１２−２３０１２５号公報
【発明の概要】
【発明が解決しようとする課題】
【００１０】
ここで、上述したようなマイクロチップ上に微細流路を形成したマイクロ流体チップを用いて病気等の検査を行う場合、通常、試料中の目的成分の検出は、上述したように抗原抗体反応等によって行われている。そして、これらの反応に用いられる検査試薬は、用途に応じで多数の試薬が存在する。しかも、試薬ごとに反応時間も異なり、瞬時に反応するものや、その逆にある反応にある程度の時間を要するものまで様々なものがある。
【００１１】
しかるに、上述したワックスプリンティング法やフォトリソグラフィー法を用いて形成した紙製の微細流路では、試料が検出部に到達するまでの時間の調整には、流路の長さを検査目的に応じて調整する必要があり、製作に手間と時間がかかるといった問題が生じる。しかも、基材の大きさ等によって流路の長さも制約されるので、現実的には、使用できる検査等も制限されるといった問題がある。
【００１２】
本発明は上記事情に鑑み、液体試料の移動速度を調整する機能かつ所定の物質を高い精度で検出する機能を備えた機能性材料およびその製造方法を提供することを目的とする。
【課題を解決するための手段】
【００１３】
（機能性材料）
第１発明の機能性材料は、基材と、該基材の配設面上に液体を通す流路部を備えており、該流路部は、複数の繊維状の親水性材料と、該親水性材料同士を連結する親水性のポリマーからなるバインダと、を備えており、該流路部の親水性の表面が露出する状態で、親水性の官能基を有する不透水性膜によって覆われた前記基材の配設面に接するように設けられていることを特徴とする。
第２発明の機能性材料は、第１発明において、前記複数の繊維状の親水性材料は、前記流路部の流路方向に沿って配置されていることを特徴とする。
第３発明の機能性材料は、第１発明または第２発明において、前記親水性材料は、その全面または一部に、前記バインダの層が形成されたものであることを特徴とする。
第４発明の機能性材料は、第１発明、第２発明または第３発明において、前記親水性材料が、カットファイバであることを特徴とする。
（機能性材料の製造方法）
第５発明の機能性材料の製造方法は、基材の配設面上に液体を通す流路部を形成する方法であって、前記基材の配設面が親水性の官能基を有する不透水性膜によって覆われており、前記流路部を、繊維状の親水性材料と、該親水性材料同士を連結する親水性のポリマーからなるバインダと、両者を分散させる液体と、を含む混合流体を前記基材の配設面を覆った親水性の不透水性膜上にスクリーン印刷技術を用いて塗布して形成することを特徴とする。
第６発明の機能性材料の製造方法は、第５発明において、前記親水性材料が、カットファイバであることを特徴とする。
第７発明の機能性材料の製造方法は、第５発明または第６発明において、前記液体が、水であることを特徴とする。
【発明の効果】
【００１４】
（機能性材料）
第１発明によれば、親水性材料として繊維状の部材を用いているので、繊維に沿った空隙を流路部内に複数形成することができる。そして、流路部の内部および表面が親水性を有しているので、流路部に液体試料を供給すれば、毛細管現象により液体試料を空隙内に浸透させながら基端から先端へ向かって適切に移動させることができる。しかも、親水性材料を調整すれば、空隙の大きさ等を調整できるので、流路部を移動する液体試料の移動速度つまり吸水度合が適切になるように調整することができる。また、流路部内に形成された空隙によって、流路部にフィルタ機能を付与することができるので、液体試料を移動させる間に液体試料中から目的成分以外の成分（目的外成分）を分離除去することができる。したがって、吸水機能とフィルタ機能とが付与された流路部を形成することができる。さらに、流路部は、複数の繊維状の親水性材料が親水性のバインダで連結されているので、流路部の形状をよりしっかり維持させることができる。さらに流路部の親水性の表面を親水性の基材表面に接触させて設けることにより、流路部を基材表面にしっかりと連結させることができるから、取扱性を向上させることができる。
第２発明によれば、繊維状の親水性材料が流路部の流路方向（つまり軸方向）に沿って配置されているので、親水性材料間に形成される空隙を流路方向に沿って形成することができるから、液体試料をより適切に流路部内を移動させ易くなる。
第３発明によれば、親水性材料の全面または一部にバインダの層が形成されているので、親水性材料同士を確実に連結することができるから、流路部内に生じるクラック等の発生を防止できる。
第４発明によれば、親水性材料の繊維状の材料がカットファイバにより形成されているので、繊維長や繊維幅を適切に調整することができる。すると、流路部を移動する液体試料の移動速度つまり吸水度合をより適切に調整することができる。
（機能性材料の製造方法）
第５発明によれば、所定の状態の混合流体をスクリーン印刷技術を用いて流路部を形成するので、繊維状の親水性材料を流路方向に沿って配置させることができる。しかも流路部を形成する際の自由度を向上させることができる。このため、所望のパターン通りの流路部を簡便かつ大量に成形することができる。
第６発明によれば、流路部を移動する液体試料の移動速度つまり吸水度合をより適切に調整した流路部を適切に形成することができる。
第７発明によれば、分散させる液体として水を用いるので、取扱いやすくなり操作性を向上させることができる。
【図面の簡単な説明】
【００１５】
【図１】本実施形態の機能性材料１の概略説明図であり、（Ａ）は平面図であり、（Ｂ）は（Ａ）の概略側面図である。
【図２】（Ａ）は本実施形態の機能性材料１の流路部１０の概略断面図であり、（Ｂ）は（Ａ）の要部拡大図であり、親水性材料同士の連結状態を説明した概略説明図である。
【図３】他の実施形態の機能性材料１の概略説明図であり、（Ａ）は平面図であり、（Ｂ）は（Ａ）の概略側面図である。
【図４】ワックスプリンティング法を用いた従来技術の概略説明図である。
【図５】フォトリソグラフィー法を用いた従来技術の概略説明図である。
【発明を実施するための形態】
【００１６】
つぎに、本発明の実施形態を図面に基づき説明する。
本発明の機能性材料は、医学や、生化学、薬学、化学、環境などの分野において、試料の分析に使用されるものであって、試料中に存在する目的成分を目的成分以外の成分から簡便に分離することができる構造としたことに特徴を有する。
具体的には、本発明の機能性材料を構成する流路部が、吸水機能とフィルタ機能を有する構造とし、しかも、吸水機能とフィルタ機能を調整することができるようにしたことに特徴を有している。
【００１７】
なお、本発明の機能性材料を分析に用いる際に機能性材料の流路部に供給する試料は、溶液の状態または液体に溶解させた状態の試料（以下。単に液体試料という）であれば、液体試料中に存在する成分等はとくに限定されない。例えば、血液や、河川などの環境水、工場から排出される工場排水などを挙げることができる。
【００１８】
また、本発明の機能性材料は、液体を通す流路部と、この流路部を保持するための基材を備えたものに限定されず、流路部だけからなるものでもよい。例えば、後述するように本発明の機能性材料の流路部を形成したのち、かかる流路部だけをそのまま使用することもできる。
そして、本発明の機能性材料は、基本的に、分散液を塗布するだけという簡便な工程によって本発明の機能性材料を製造することができるので、生産性を向上させることができ、経済的にも優れる。しかも、製造工程が簡便であるので、品質を評価する際の利便性を向上させることができるという利点も有する。
【００１９】
以下では、本発明の機能性材料として、液体を通す流路部と、この流路部を保持するための基材を備えたものを代表例として説明する。
【００２０】
図１に示すように、本実施形態の機能性材料１（以下、単に機能性材料１という）は、液体を通す流路部１０と、この流路部１０を保持する基材２を備えたものである。
【００２１】
（基材２の説明）
基材２は、その表面２ｓ上に流路部１０を配設し保持することができるように形成されたものであれば、その形状および大きさはとくに限定されない。例えば、図１に示すように、平面視長方形の基材２の表面２ｓ上に基材２の長辺方向と平行となるように平面視略Ｙ字状の流路部１０を基材２の表面２ｓ上に配設する。このとき、流路部１０が基材２の端縁よりも内方に位置するように配設する。かかる状態となるように流路部１０を基材２の表面２ｓ上に配設すれば、流路部１０が基材２によって保持された状態となる。この場合、基材２の流路部１０が配設されていない部分を把持して持ち運べば、流路部１０に接触することなく所望の場所まで機能性材料１を移動させることができる。すると、機能性材料１の流路部１０へのコンタミネーション等を防止することができるので、分析上の観点から好ましい。
【００２２】
しかも、流路部１０を移動させる際に流路部１０を直接保持しないので、流路部１０の破損や機能低下を生じさせるおそれもなくなるので、機能性材料１の取扱性を向上させることができる。
また、基材２の表面２ｓ上に流路部１０を配設するので、後述するように流路部１０を成形する際の自由度を向上させることができる。
【００２３】
なお、基材２の表面２ｓが、特許請求の範囲にいう基材の配設面に相当する。
【００２４】
上記例では、機能性材料１の基材２は、その大きさが流路部１０よりも大きくなるように形成した場合について説明したが、かかる大きさに限定されず、流路部１０と略同じ大きさとなるように形成してもよい。具体的には、基材２は、流路部１０の基端部および先端部の端縁10eが、基材２の端縁と略面一（図３参照）または若干外方に位置するように形成してもよいが、詳細については後述する。
【００２５】
また、機能性材料１の基材２の材質は、上述した流路部１０をその表面に配設できるものであれば、とくに限定されない。例えば、和紙、包装用紙、板紙、ダンボール原紙、ラミネート紙などの紙製のものや、表面を親水処理したポリプロピレン樹脂製フィルム、ポリエステル樹脂製フィルム、などの樹脂製のもの、金属製の板状部材、表面に金属薄膜を処理した部材や、金属蒸着部材、などを挙げることができる。
【００２６】
紙製のものを基材２の材質として採用すれば、取扱いや加工性の上で好ましい。ただし、かかる材質のように、液体が浸透する可能性があるものを採用する場合には、基材２の表面２ｓが耐水性を有するように形成するのが好ましい。この場合、機能性材料１の流路部１０に供給した液体試料が、流路部１０の内部から基材２との接触面を介して基材２内部に浸透するのを防止することができる。
基材２の表面２ｓが耐水性を有する構造としては、例えば、耐水性を有する耐水層によって表面２ｓの層を形成することができる。この耐水層は、基材２内部に水などの液体が浸透しないものであれば、その材質はとくに限定されない。例えば、塗布形成された合成樹脂など主成分とする耐水薬剤層や、合成樹脂製のフィルムで形成されたフィルム層などをあげることができる。
【００２７】
なお、基材２の表面は、略平坦となるように形成すれば、後述する流路部１０の厚さを均質にできるので、後述するように、流路部１０に供給した液体試料を流路部１０内で略均一に移動させることができる。
【００２８】
（流路部１０の説明）
図２に示すように、流路部１０は、親水性材料１１と、この親水性材料１１同士を連結するバインダ１２とを備えている。
【００２９】
なお、流路部１０は、平面視略Ｉ字状や平面視略Ｙ字状（図１参照）、扇状、放射状など、その形状および大きさはとくに限定されない。例えば、図１に示すように、流路部１０を平面視略Ｙ字状に形成した場合、流路厚が０．０２〜５ｍｍ程度、流路幅が０．５〜１００ｍｍ程度となるように形成できる。もちろん、流路部１０の流路厚や流路幅、流路長などは、上記範囲に限定されず、例えば、流路幅が１００ｍｍ以上としてもよい。流路部１０の流路幅を１００ｍｍ以上とすれば、大面積を一度に生産できるゆえコストダウンできるという利点がある。
【００３０】
なお、流路部１０は、その基端部10aが機能性材料１の流路部１０に供給された液体試料を一時的に保持することができるように形成してもよい。この場合、供給された液体試料を流路部１０の基端部10aで一時的に保持したのち、かかる液体試料を流路部１０の先端部10b方向に向かって略均質な状態で流路部１０内を移動させることができるようになるので、好ましい。基端部10aは、液体試料を一時的に保持することができれば、その形状はとくに限定されない。例えば、図１に示すように、流路部１０の基端部10aを略円形状に形成し、その直径が流路幅よりも若干大きくなるように形成することができる。
【００３１】
また、流路部１０の先端部10bには、液体試料中の目的成分と反応する検出材料を担持させてもよい。この場合、後述するように、液体試料を機能性材料１の流路部１０に供給して流路部１０内を基端部10aから先端部10bまで移動させれば、液体試料中に目的成分が存在するか否かを簡便に検出することができる。この検出材料は、液体試料中の目的成分により抗原抗体反応や蛍光反応など様々な反応試薬を適宜選択することができる。
【００３２】
（親水性材料１１について）
親水性材料１１は、水との間に親和性を有する材料であれば、その形状はとくに限定されない。例えば、親水性材料１１の形状として、繊維状のものや粒子状の材料を挙げることができる。
繊維状の材料を親水性材料１１として採用する場合、その繊維径や繊維長はとくに限定されない。例えば、繊維径が０．１μｍ〜５０μｍ程度、繊維長が０．１〜１０ｍｍ程度のものを採用することができる。また、粒子状の材料を親水性材料１１として採用する場合、その粒子径はとくに限定されない。例えば、粒子径が０．１μｍ〜５０μｍ程度のものを採用することができる。もちろん、上記範囲よりも小さい材料のものを親水性材料１１として採用することもできる。この場合には、後述する流路部１０内に形成される空隙１３の大きさをより緻密にすることができる。
【００３３】
親水性材料１１の材質もとくに限定されない。例えば、セルロース系材料（例えば、綿、麻、パルプ、レーヨンなど）や、合成樹脂系材料（例えば、ポリエステルや、ナイロン、アクリル、ポリプロピレン、ポリエチレンなど）などを挙げることができる。他にも、ケイ素やチタンなど酸化物、マグネシウムなどの水酸化物、カルシウムなどの炭酸塩、バリウムなどの硫酸塩等の無機化合物などといった多様な素材のものを採用することができる。
【００３４】
とくに、綿、麻、パルプ、レーヨンなどのセルロース系材料を採用すれば、親水性が大きい親水性材料１１とすることができる。一方、ポリプロピレンやポリエチレンなどの樹脂系材料を採用すれば、親水性が小さい親水性材料１１とすることができる。また、ポリエステル、ナイロン、アクリルなどの樹脂系材料を採用すれば、上述した親水性が大きい親水性材料１１と親水性が小さい親水性材料１１のほぼ中間程度の親水性材料１１とすることができる。つまり、親水性の異なる材料を適宜採用することによって、親水性材料１１の親水性の大きさを適宜調整することができるのである。もちろん、上記材料を単独で採用してもよく、適宜混合したものを採用してもよい。
【００３５】
また、通常、互いに連結しない、つまり自己連結しない親水性材料１１であっても、後述するバインダ１２を自己連結しない親水性材料１１間に設けることによって、両者を互いに連結させることができる。つまり、バインダ１２によって互いに連結しない性質を有する材質であっても、親水性材料１１として採用することができるのである。このような、材質としては、レーヨンやポリエステル、ナイロン、アクリル、ポリプロピレン、ポリエチレンなどを挙げることができる。レーヨン等は、一般的に入手が容易であり、他の物質（例えば、上述した溶液試料中の目的成分など）に影響を与え難いという性質を有するものであるので、親水性材料１１の材質として好ましい。
【００３６】
（バインダ１２について）
バインダ１２は、上述したように親水性材料１１同士を連結する機能を有するものであれば、とくに限定されないが、液体試料中の目的成分を検査等する上では、本発明の機能性材料１の流路部１０に供給する液体試料中の成分と反応し難いものが好ましい。
例えば、バインダ１２として、エーテル系ポリマーや、アルコール系ポリマー、アミド系ポリマー、エステル系ポリマー、オレフィン系ポリマー、糖類、脂肪酸などの有機系化合物のほか、ケイ酸ナトリウム系の無機系化合物などを挙げることができる。もちろん、これらを適宜混合したものも使用することができる。
また、熱溶融する合成樹脂を親水性材料１１として用いる場合には、熱溶融する親水性材料１１をバインダ１２として機能させてもよい。具体的には、親水性材料１１の溶融に必要な温度と接着に必要な圧力をかけることによって、熱溶融した親水性材料１１を繊維相互のバインダとして機能させることができる。
【００３７】
上述した化合物（上述した有機系化合物や無機系化合物など）は、溶媒に分散または溶解するものが好ましい。溶媒に分散または溶解した化合物を親水性材料１１に接触させれば、親水性材料１１間に侵入し易くすることができるので、親水性材料１１同士を連結させ易くなる。
【００３８】
なお、上述した溶媒は、上述した化合物を分散または溶解させることができるものであれば、とくに限定されない。例えば、エタノールや、アセトニトリル、トルエンなどの有機溶媒や、水などの無機溶媒、または、これらの混合物を挙げることができる。例えば、溶媒として水を採用すれば、後述するように取扱い性等の観点から好ましい。
【００３９】
とくに、図２（Ｂ）に示すように、上述した化合物のうち、分散または溶解した溶液を被対象物に接触した場合、被対象物の表面に化合物の層を形成する機能を有するものが好ましい。親水性材料１１に対してかかる化合物を分散または溶解した溶液を接触させれば、親水性材料１１の表面の全面または一部に化合物の層を形成することができる。すると、かかる層を親水性材料１１の表面に密着させることができるので、両者の結合性を向上させることができる。しかも、親水性材料１１の表面側とは反対側の外面に位置する他の隣接する親水性材料１１とも同様に強く結合させることができる。つまり、親水性材料１１の表面の全面または一部に上述した化合物の層を形成すれば、層を構成する化合物と親水性材料１１との結合性および親水性材料１１同士の結合性をも向上させることができる。このため、親水性材料１１同士をより強固に連結させることができる。
【００４０】
上記のごとき親水性材料１１の表面にバインダ１２層を形成する化合物としては、例えば、重合度から見ると、ブドウ糖などのモノマー化合物や、モノマーよりも高い重合度を有するデキストリンなどのオリゴマーや、上述した糖類やエーテル系ポリマー等のポリマーなどを挙げることができる。結合性の観点では、多数の官能基を有するポリマーが好ましい。
【００４１】
とくに、親水性の官能基を有するポリマー、つまり、親水性のポリマーであれば、親水性の性質を有する親水性材料１１との結合性を向上させることができるので、より好ましい。親水性のポリマーとしては、例えば、ポリオキシエチレン、ポリオキシプロピレンなどのオキシエチレン系化合物、ポリアクリルアマイドなどのアミド系化合物、ポリビニルアルコールなどのビニルアルコール系化合物、アクリル系化合物、エステル系化合物、でんぷん類、親水処理オレフィン系化合物などを挙げることができる。
【００４２】
上記オキシエチレン系化合物、アミド系化合物および／またはビニルアルコール系化合物などの親水性のポリマーをバインダ１２として使用すれば、水などの水溶性の溶媒に溶解させ易くなる。そして、かかる溶液を親水性材料１１と接触させれば、親水性材料１１の表面にかかるポリマーの層を形成させ易くなるので、親水性材料１１との結合性をより向上させることができる。
【００４３】
しかも、上述した親水性のポリマーをバインダ１２として使用する場合、本発明の機能性材料１の流路部１０において、親水性材料１１を均質に分散させることができるという利点を有する。
具体的には、上述した親水性のポリマーを溶媒（水）に溶解すれば、溶媒（水）だけの場合と比べて非常に高い粘性を有する溶液を調製することができる。この溶液に対して親水性材料１１を分散させた分散溶液を後述する様々な印刷手法を用いて、本発明の機能性材料１の流路部１０を形成する。すると、溶液中に親水性材料１１が分散した状態を維持したままま流路部１０を形成することができる。つまり、親水性材料１１と溶媒だけの場合と比べて印刷適性を向上させることができるのである。より具体的には、流路部１０を形成した際に、溶媒成分だけが抜け落ちるといった挙動、つまり溶液と親水性材料１１が分離することにより生じる親水性材料１１の不均一化を防止することができる。言い換えれば、上述した親水性のポリマーをバインダ１２として使用すれば、親水性材料１１が均質な本発明の機能性材料１の流路部１０を形成することができるという利点をも有するのである。
そして、流路部１０内において均質に分散した親水性材料１１は、バインダ１２によって互いに連結した状態とすることができる。このため、本発明の機能性材料１の流路部１０内において、親水性材料１１間に後述する空隙１３を連続するように形成することができる。
【００４４】
なお、上記親水性材料１１の表面の全面または一部にかかる化合物の層が、特許請求の範囲のバインダの層に相当する。
【００４５】
以上をまとめると、本実施形態の機能性材料１の流路部１０は、複数の親水性材料１１が隣接する親水性材料１１間に位置するバインダ１２によって連結して形成されている。親水性材料１１がバインダ１２によって連結されているので、流路部１０の形状を維持することができる。
この流路部１０を構成する親水性材料１１は、上述した太さ、長さの繊維や所定の粒子径の部材を使用することができる。このため、図２の拡大図に示すように、親水性材料１１間に複数の空隙１３を形成することができる。この空隙１３は、親水性材料１１の大きさや形状等の影響を受けるが、その空隙幅が０．１μｍ〜５０μｍ程度と非常に狭くなるように形成することができる。
【００４６】
この空隙１３は、親水性材料１１の大きさ等を調整すれば、隣接する空隙１３同士が互いに連通する複数の空隙１３を形成することができる（図２（Ｂ）参照）。例えば、大きい繊維を使用すれば、空隙１３幅が大きい網目状の空隙１３を流路部１０内に形成することができるし、小さい繊維を使用すれば、空隙１３幅が小さい網目状の空隙１３を流路部１０内に形成することができる。
【００４７】
そして、この網目状の空隙１３を有する流路部１０に液体試料を接触させれば、接触した液体試料を空隙１３に沿って流路部１０内に侵入させることができる。侵入した液体試料は、空隙１３を形成する親水性材料１１の表面と液体試料との表面張力等の相互作用によって自動的に空隙１３を移動させることができる。かかる現象は、いわゆる毛細管現象に相当するので、空隙１３内に浸透した液体試料の移動距離は、親水性材料１１の表面張力、親水性材料１１表面の濡れ易さ、液体試料の密度に依存する。とくに、空隙を形成する親水性材料１１の親水性に依存する。
【００４８】
例えば、機能性材料１の流路部１０の基端部10a（図１参照）に液体試料を供給すれば、親水性材料１１内の空隙１３内に液体試料を浸透させることができる。すると、流路部１０内に浸透しながら基端部10aから離れる方向（つまり、流路部１０の先端部10b方向）に向かって液体試料を移動させることができる。
したがって、親水性材料１１間をバインダ１２により連結することによって、流路部１０内に網目状の空隙１３を形成することができるので、本発明の機能性材料１の流路部１０に対して吸水機能を付与することができるのである。
【００４９】
また、流路部１０内の連続した空隙１３つまり空隙流路は、網目状となるように形成することができ、しかも、図２（Ｂ）に示すように、親水性材料１１間は、バインダ１２によってランダム状に連結されているので、液体試料が流れるための空隙流路の流路幅は、流路方向に向かって変化する（不均一に変化する）ように形成することができる。
このため、流路部１０内に液体試料を供給すれば、液体試料が隙間流路と網目状の空隙流路を移動する間に、フィルタ効果によって液体試料中に存在する複数の成分をその大きさによって篩分けすることができる。つまり、本発明の機能性材料１の流路部１０にフィルタ機能を付与するこができるので、本発明の機能性材料１の流路部１０に液体試料を供給すれば、液体試料中に存在する目的成分と目的成分以外の成分（目的外成分）とを分離除去することができるのである。
【００５０】
とくに、親水性材料１１の表面の全面または一部にバインダ１２の層を形成すれば、親水性材料１１同士を確実にバインダ１２によって連結することができる。
このため、流路部１０の形成時におけるクラックや流路剥離等が生じるのを防止することができる。とくに、流路部内に存在するクラック等の外部から確認することができないクラック等の発生を防止することができる。つまり、親水性材料１１の表面の全面または一部にバインダ１２の層を有する本発明の機能性材料１の流路部１０を使用すれば、流路部内等におけるクラック等に起因する検査データの不具合の発生を抑制できるので、病気等の診断精度をより向上させることが可能となる。
【００５１】
また、流路部１０における液体試料の吸水性つまり吸水度は、親水性材料１１間に形成された空隙の大きさのほか、親水性材料１１の親水性の強弱や、親水性材料１１の濃度を調整することによっても、調整することが可能である。
【００５２】
例えば、親水性材料１１としてレーヨン繊維を使用した場合と、レーヨン繊維よりも親水性の小さいポリエステル繊維を使用した場合のそれぞれの流路部１０における吸水度を比較した場合、流路部１０の吸水度は、親水性材料１１の親水性の強弱に相関を有している。このため、例えば、流路部１０の吸水性を強くしたい場合には、親水性の大きいレーヨン繊維を使用し、その逆に吸水性を弱くしたい場合には親水性の小さいポリエステル繊維を使用することができる。つまり、親水性材料１１の親水性の度合いを調整すれば、流路部１０の吸水性を所望の性質に調整できることを示しているのである。
【００５３】
なお、本発明の機能性材料１の流路部１０における吸水性度とは、染料を蒸留水に溶解させた染料水を、流路部１０の一の端部（例えば、基端部１０ａ）を染料水に浸漬（例えば、数ｍｍ）した状態で所定の時間静置後の染料が浸透した高さで評価した値である。つまり、吸水度は、染料水の水面と、流路部１０内に浸透した染料水の浸透高さ、の距離により算出することができる。
【００５４】
以上のように、本実施形態の機能性材料１の流路部１０は、平面的、つまり２次元的な形状としつつ、吸水機能とフィルタ機能を有するように形成することができる。とくに、吸水機能を所望の状態となるように調整することができるので、液体試料を検出材料を担持させた部分（例えば、流路部１０の先端部１０ｂ）まで到達するまでの時間を流路の長さで調整しなくてもよくなる。つまり、流路部１０の流路長はとくに制限されないので、流路部１０の形状の自由度を向上させることができる。しかも、検査目的に応じた流路部１０を多種多様に形成することが可能となる。
【００５５】
また、液体試料は、上述したように毛細管現象により流路部１０内を移動する。すると、機能性材料１を立てて配置しても、液体試料は流路部１０内を移動する。例えば、図１に示すように、平面視略Ｙ字状の流路部１０において、その基端部10aが下方に位置するように機能性材料１を立てて配置する。この場合でも、液体試料を流路部１０の基端部10aから先端部10b方向に向かって移動させることができる。
つまり、本実施形態の機能性材料１は、使用する際に、その配置が水平方向に限定されない。このため、液体試料を流路部１０へ供給した後の機能性材料１の配置の自由度を向上させることができる。例えば、実験台において、複数の流路部１０に液体試料を供給した後、流路部１０内に液体試料を移動させる間、機能性材料１を立てた状態とすれば、実験台上に作業スペースを確保できる。
【００５６】
さらに、従来技術であるフォトリソグラフィー法では、シートを複数枚重ねて複雑な３次元構造を形成することにより、フィルタ機能を付与している。しかし、本実施形態の機能性材料１の流路部１０では、従来のような複雑な構造とすることなく、フィルタ機能を付与することができる。このため、３次元構造を有する流路部の流路長に比べて、流路長を短くできるから、供給する液体試料の量を少なくすることができる。
【００５７】
なお、親水性材料１１として繊維状の材料を使用する場合、その形状はとくに限定されない。例えば、その断面形状が、円形のものや、楕円形のもの、ドーナッツ形状のものや、屈曲した繊維を使用してもよい。例えば、親水性材料１１として屈曲した繊維を使用すれば、親水性材料１１間に形成される空隙を大きくすることが可能となる。
【００５８】
（カットファイバについて）
親水性材料１１として繊維状の材料を使用する場合、上述したような、一般的な太さや長さの繊維（例えば、繊維長が数ｍｍのもの）を親水性材料１１として使用することができるが、このような一般的な大きさの繊維を所望の大きさに機械的にカットして短くした繊維（以下、単にカットファイバという）を親水性材料１１として使用してもよい。
このカットファイバは、後述する様々な機器を用いて作製することができ、その繊維長も様々なものを作製することができる。このため、カットファイバを親水性材料１１として使用すれば、カットファイバの繊維長に応じた空隙１３幅を有する流路部１０を作製することができる。例えば、空隙１３幅を大きくしたい場合には繊維長の長いものを使用し、その逆に空１３幅を小さくしたい場合には繊維長の短いものを使用することができる。したがって、親水性材料１１としてカットファイバを使用すれば、本発明の機能性材料１の流路部１０の吸水度の自由度を向上させることが可能となる。
【００５９】
このカットファイバの繊維長を調整する装置としては、様々なものを使用することができる。例えば、長繊維をカットするために用いられるギロチンカッターや、ＥＣカッター、短繊維をさらに短くカットするために用いられる粉砕機、水中でパルプなどの短繊維をさらに短くカットするために用いられる叩解機などを挙げることができる。これらのカット装置は、使用する繊維状の材料に応じて適宜使いわけることができる。
【００６０】
（他の実施形態）
上述したように、機能性材料１は、図１に示すように流路部１０の基端と先端が基材２の端縁から内方に位置するように形成されたものの他、図３に示すように、流路部１０の基端10eと先端10eが基材２の端縁と略面一となるように形成してもよい。
【００６１】
例えば、図３に示すように、平面視長方形の基材２の表面２ｓ上に基材２の長辺方向と平行となるように平面視略Ｙ字状の流路部１０を配設する。このとき、図３（Ｂ）に示すように、機能性材料１の側面視において、流路部１０のＹ字状の基端部の基端縁10eと基材２の短辺が略面一となるように流路部１０を基材２の表面２ｓ上に配設する。一方、流路部１０のＹ字状の一対の先端部の先端縁10eも基端部の基端縁10eと同様にそれぞれが基材２の長辺と略面一となるように流路部１０を基材２の表面２ｓ上に配設する。
【００６２】
かかる構造とすれば、基材２の流路部１０の基端10eが位置する短辺部を液体試料に接するように浸漬させるだけで、簡単に流路部１０に液体試料を供給することができる。しかも、供給した液体試料を途中の分岐点で分液した状態で流路部１０の一対の先端10eからそれぞれ排出することができる。
その逆に、流路部１０の一対の先端10eが位置する基材２のそれぞれの長辺部を、それぞれ異なる液体試料に接するように浸漬させれば、両液体を混合した状態で流路部１０の基端10eから排出することができる。
【００６３】
このため、分析経路の一部に機能性材料１を配置するだけで、上述したように液体試料中に存在する目的成分を分離精製することが可能となる。しかも、流路部１０の基端部に液体試料を保持させたり、先端部に検出材料を担持させたりする必要もないので、機能性材料１の構造を簡単にすることができるという利点がある。
【００６４】
（親水性材料１１の官能基について）
なお、流路部１０の親水性材料１１としては、その表面に親水性の官能基を有するものが好ましい。
親水性材料１１は、上述したように表面に存在する親水性の官能基の数等によって、親水性の強弱を調整することができ、これらを液体試料の性質に応じで適宜使い分けることができる。つまり、親水性材料１１の親水性を調整すれば、液体試料の浸透つまり流路部１０における移動速度を調整することが可能となる。
【００６５】
このため、検出時間における反応時間が異なる複数の目的成分を１回の分析で測定する場合、反応終了時間をほぼ同じにすることができるので、操作性の向上を図ることができる。例えば、図１に示すように、流路部１０が、２つのルートを有する場合であって、検出部における反応時間が異なる場合には、一の検出部では反応時間を長くしたい場合には、一のルートを移動する液体試料の移動速度を速くして、液体試料を流路部１０の検出部に早く到達させて反応時間を確保する。一方、他の検出部で反応時間を短くしたい場合には、他のルートを移動する液体試料の移動速度を遅くして、液体試料が流路部１０の検出部に到達するのを一の液体試料に比べて遅くする。すると、１回の操作で２つの目的成分の反応終了時間をほぼ同じにすることができる。
【００６６】
親水性材料１１の親水性の度合いは、上述したように一般的に存在する化合物により調整してもよいし、所望の親水性となるように化学処理により所定の官能基を結合したものを用いてもよい。例えば、親水性が高い官能基としては、カルボキシル基や水酸基を、中間の親水性を有する官能基としては、エステル基やアミド基、親水性が低い官能基としては、Ｃ−Ｈ結合などを挙げることができる。これらの官能基をもつ化合物等を上述したように適宜選択したり、適宜混合することにより、液体試料の浸透性つまり移動速度を調整することができるようになる。なお、上記官能基は、例示したものに限定されないのは、言うまでもない。
【００６７】
（機能性材料１の製造方法）
上述したように本実施形態の機能性材料１は、流路部１０を基材２の表面２ｓに配設するようにして形成される。また、流路部１０を構成する親水性材料１１およびバインダ１２は、上述したように様々な材質、大きさのものを使用することができる。
【００６８】
以下では、繊維状の親水性材料１１と、この親水性材料１１の表面にバインダ１２層を形成するバインダ１２とからなる流路部１０を基材２の表面２ｓに配設した機能性材料１を製造する方法を代表例として説明する。
なお、本実施形態の機能性材料１を製造する方法は、以下の製造方法に限定されないのは言うまでもない。
【００６９】
繊維状の親水性材料１１としては、上述した材質のものであれば、とくに限定されないが、例えば、親水性を有する一般的な大きさ（例えば、繊維長数ｍｍ）のレーヨン繊維やポリエステル繊維などを使用することができる。
また、バインダ１２としては、上述した機能を有するものであれば、とくに限定されないが、例えば、親水性を有するポリアクリルアマイドやポリビニルアルコールなどの親水性のポリマーを使用することができる。
【００７０】
つぎに上述した親水性材料１１と、親水性ポリマーのバインダ１２と、を水に分散させて、分散液を調製する。
この分散液は、親水性材料１１と親水性ポリマーのバインダ１２を溶媒に溶解させることにより調製することができる。この親水性ポリマーのバインダ１２は、溶媒に溶解すれば粘性を向上させるという機能を有する。このため、上記分散液は、親水性材料１１と溶媒の混合液と比べて高い粘性を有する液体とすることができる。すると、かかる分散液は、分散液中に分散させた親水性材料１１の不均一化を緩和する効果や、厚く塗布した際の液垂れを抑制する効果を有するほか、分散液がある程度の粘性を有しているので、操作性も向上させることができる。
【００７１】
なお、繊維状の親水性材料１１と、親水性ポリマーのバインダ１２の配合割合は、流路部１０の吸水性や、液体試料中の目的成分の大きさ等によって、適宜調整することができる。例えば、繊維状の親水性材料１１の配合割合を徐々に大きくすることによって、親水性材料１１間に形成された空隙１３率を調整することができる。
【００７２】
上述した方法で調製した分散液は、基材２を水平に配置して、その上面に分散液を供給する。分散液を供給する方法としては、スクリーン印刷技術を用いて分散液を塗布する方法、スプレーを用いて分散液を塗布する方法、凹印刷技術を用いる方法、フレキソ印刷技術を用いる方法、キャスティング技術を用いる方法、押し出し技術を用いる方法など様々な方法を用いて基材２の表面２ｓに流路部１０を形成することができる。
以下では、上記方法のうち最も簡便な方法であるスクリーン印刷技術を用いて分散液を塗布する方法を説明する。
【００７３】
スクリーン印刷機は、一般的に用いられるものを使用することができる。具体的には、スクリーン印刷機は、転写部と、この転写部を囲むように配設された枠とをそなえている。転写部は、表裏を連通する孔（オープニング）が網目状に形成されており、かかるオープニングが感光性樹脂によって覆われている。そして、転写部は、その一部に流路部１０の形状の感光性樹脂が存在しない部分を有する。つまり、感光性樹脂が存在しない部分は、転写部の表裏を連通するように複数のオープニングが配設されている。このオープニングは、一般的な大きさのもの、例えば、オープニング径が１．２９ｍｍのものを用いることができる。
【００７４】
スクリーン印刷機の転写部の下方に紙基材２を配設し、スクリーン印刷機の転写部に分散液を供給する。そして、スクリーン印刷機に設けられたスキージを転写部上面を摺動するように移動させる。すると、分散液は、オープニングを通って所定の形状に基材２の表面２ｓ上に塗布される。
【００７５】
なお、上記操作おいて、オープニングが転写部の大きさよりも大きいもの、つまりオープニングに網目が存在しないものも用いることができる。例えば、かかる網目が存在しないものとしては、樹脂や金属を板状に加工したものに所望の形状を貫通孔を形成したものを使用することができる。
【００７６】
上記操作により、基材２の表面２ｓ上に分散液が付着した基材２を乾燥すれば、機能性材料１が製造される。この機能性材料１は、基材２の背面（流路部１０を配設していない面）を下方に位置するようにして水平に配置した状態の断面視において、基材２の内部層、基材２の表面２ｓを有する耐水層、流路部１０の順となるように形成することができる。そして、この流路部１０の内部断面は、例えば、図２に示すように、複数の親水性材料１１をバインダ１２の層が取り囲むように連結した状態となるように形成できる。つまり、複数の親水性材料１１の表面がバインダ１２の層に覆われた状態となるように形成することができる。そして、このバインダ１２の層を有する複数の親水性材料１１間に、複数の空隙１３が形成される。この空隙１３が、流路部１０に供給した液体試料が移動する流路となる。
【００７７】
基材２としては、上述したような様々な材質のものを使用することができるが、透水性の材質を使用する場合には、その表面２ｓが不透水性の膜などで覆われたものを使用することができる。例えば、紙製の紙基材２を使用する場合には、ポリオレフィン系材料などを塗工すれば、基材２の表面２ｓを不透水性にすることができる。しかも、このポリオレフィン系材料は、表面に親水性の官能基を有するので、親水性を有するバインダ１２を有する流路部１０を基材２の表面２ｓに配設すれば、両者を連結させることができる。つまり、基材２の表面２ｓ上に流路部１０をしっかりと連結した状態で形成することができる。
【００７８】
なお、乾燥方法はとくに限定されず、熱を加えながら乾燥する公知の方法等を採用することができる。例えば、熱風による乾燥（送風乾燥）、熱ロール、ホットプレスなどを使用することができる。
【００７９】
また、乾燥時間もとくに限定されず、流路部１０の状態や機能性材料１の要求性能などに合わせて適宜決定すればよい。例えば、吸水性およびフィルタ性を発揮させるのであれば、乾燥後の流路の水分量が０〜１０％程度となるように乾燥を行えばよい。
【００８０】
（流路部１０だけからなる機能性材料１の製造方法）
上記例では、基材２の表面２ｓが耐水性かつ親水性のものを用いた場合について説明したが、基材２の表面２ｓが耐水性かつ疎水性の材質のもの、例えば、フッ素樹脂系化合物やシリコン系化合物のものを使用してもよい。この場合、上記方法によって基材２の表面２ｓに流路部１０を配設して乾燥すれば、基材２の表面２ｓから所望の形状等に成形した流路部１０を簡単に剥がすことができるので、流路部１０だけからなる機能性材料１を製造することができる。
【実施例】
【００８１】
本発明の機能性材料の吸水機能およびフィルタ機能を確認した。
【００８２】
実験では、バインダとして、ポリアクリルアマイドおよびポリビニルアルコールを使用した。
ポリアクリルアマイドは、室温の蒸留水に溶解して０．１％濃度のポリアクリルアマイド溶液を調製した。
ポリビニルアルコールは、９０℃の蒸留水に溶解した後、室温まで冷却してポリビニルアルコール溶液を調製した。
【００８３】
実験に使用した繊維は、それぞれ親水性が異なるレーヨン繊維、ポリエステル繊維であるポリエチレンテレフタレート繊維（以下、単にＰＥＴ繊維という）、およびポリプロピレン繊維（以下、単にＰＰ繊維という）を使用した。各繊維の親水性の大きさは、レーヨン繊維＞ＰＥＴ繊維＞ＰＰ繊維の順であった。
【００８４】
なお、機能性材料の吸水度は、染料を蒸留水に溶解させた染料水を、流路部の一方の先端部を染料水に３ｍｍ程度浸漬した状態で３分間放置した際の浸透高さで評価した。
【００８５】
また、親水性材料やバインダは、素材や原料によって取り扱う上で好ましい適正濃度が異なる。このため、実験では、以下に示すように、親水性材料と溶媒に溶解したバインダの原料を混合した分散液の濃度が、塗布における作業性において良好となるよう濃度調整を行ったものを使用した。
【００８６】
（実験１）
０．８デシテックス３ｍｍレーヨン繊維１．５部、０．１％ポリアクリルアマイド水溶液９７．８部、１０％ポリビニルアルコール水溶液０．７部を混合し、合計１００部として計量し混合することで分散液を調製した。
調製した分散液を印刷版面（印刷部として５ｍｍ×１１０ｍｍの貫通孔を有する厚さ０．７ｍｍのポリプロピレン樹脂板）を用いて、基材（コニーラップ、リンテック製）の表面上に平面視Ｉ字状の流路部を塗布形成した。
基材の表面上に形成した流路部は、１０５℃オーブンにて２０分乾燥した。
なお、実験に使用したレーヨン繊維は、ギロチンカッターにてカットしたカットファイバである。
【００８７】
その結果、吸水度４６ｍｍの流路部を有する機能性材料を作製することができた。
【００８８】
（実験２）
０．０６デシテックス３ｍｍＰＥＴ繊維１．５部、０．１％ポリアクリルアマイド水溶液９７．８部、１０％ポリビニルアルコール水溶液０．７部を混合し、合計１００部として計量し混合することで分散液を調製した。
調製した分散液を印刷版面（印刷部として５ｍｍ×１１０ｍｍの貫通孔を有する厚さ０．７ｍｍのポリプロピレン樹脂板）を用いて、基材（コニーラップ、リンテック製）の表面上に平面視Ｉ字状の流路部を塗布形成した。
基材の表面上に形成した流路部は、１０５℃オーブンにて２０分乾燥した。
なお、実験に使用したＰＥＴ繊維は、ギロチンカッターにてカットしたカットファイバである。
【００８９】
その結果、吸水度２３ｍｍの流路部を有する機能性材料を作製することができた。
【００９０】
（実験３）
０．０８デシテックス３ｍｍＰＰ繊維１．５部、０．１％ポリアクリルアマイド水溶液９７．８部、１０％ポリビニルアルコール水溶液０．７部を混合し、合計１００部として計量し混合することで分散液を調製した。
調製した分散液を印刷版面（印刷部として５ｍｍ×１１０ｍｍの貫通孔を有する厚さ０．７ｍｍのポリプロピレン樹脂板）を用いて、基材（コニーラップ、リンテック製）の表面上に平面視Ｉ字状の流路部を塗布形成した。
基材の表面上に形成した流路部は、１０５℃オーブンにて２０分乾燥した。
なお、実験に使用したＰＰ繊維は、ギロチンカッターにてカットしたカットファイバである。
【００９１】
その結果、吸水度８ｍｍの流路部を有する機能性材料を作製することができた。
【００９２】
なお、バインダを添加しない以外は、全て各実験と同じ条件下で流路部を形成した。その結果、いずれにおいても流路部が形成されなかった。
【００９３】
以上の実験結果から、機能性材料の流路部は、バインダによって繊維同士を連結させることができることが確認できた。しかも、自己連結しない繊維同士であってもバインダを用いることによって連結させることができることが確認できた。
【００９４】
また、バインダによって繊維間が完全に埋まるのではなく、繊維間にある程度の空隙を形成することができることが確認できた。つまり、バインダによって連結された繊維間に微差な空隙ネットワークが形成されたものと推測された。
【００９５】
しかも、繊維長が同じであるにもかかわらず、流路部の吸水度に差が生じたことから、かかる微細な空隙ネットワークの空隙の大きさは、繊維の親水性を調整することによって、制御することができることが確認できた。つまり、本発明の機能性材料の流路部は、フィルタ機能を有していることが確認された。このため、流路部に液体試料を供給すれば、かかる微差な空隙ネットワークを移動させつつ、所望の成分を分離除去することが可能であることが確認できた。
【００９６】
さらに、かかる微細な空隙ネットワークを移動する液体試料の移動速度つまり吸水度は、繊維の親水性を変えることによって調整することができることが確認できた。つまり、流路部を構成する親水性材料の親水性を調整することによって、流路部の吸水性を制御することが可能であることが確認できた。
【産業上の利用可能性】
【００９７】
本発明の機能性材料は、医学や、生化学、薬学、化学、環境などの分野において、試料の分析に使用する材料として適している。
【符号の説明】
【００９８】
１      機能性材料
２      基材
２ｓ    基材の表面
１０    流路部
１０ａ  流路基端部
１０ｂ  流路先端部
１０ｅ  流路部端縁
１１    親水性材料
１２    バインダ
１３    空隙
【図１】
0006661074.tif 000002
【図２】
0006661074.tif 000003
【図３】
0006661074.tif 000004
【図４】
0006661074.tif 000005
【図５】
0006661074.tif 000006